"下記一般式Iで表されるパーフルオロオキシアルキレン基含有有機ケイ素化合物を、炭素数が4~11である三級アルコール中で加水分解させた加水分解物を含有してなることを特徴とする撥水処理剤。式中、X1、X2は加水分解性基、R1、R2は低級アルキル基又はフェニル基、Q1、Q2は2価の有機基、mは4又は5、nは2又は3、x及びyはそれぞれ1~3の整数である。パーフルオロオキシアルキレン基が、下記式式中、mは前記と同様である。で示されることを特徴とする請求項1記載の撥水処理剤。三級アルコールが、tert-ブチルアルコールである請求項1又は2記載の撥水処理剤。三級アルコール量が、上記有機ケイ素化合物の三級アルコール中での濃度を1~30質量とする量であり、加水分解時の水の含有量が、上記有機ケイ素化合物中の加水分解性基の合計量に対して0.5当量以上である請求項1~3のいずれか1項記載の撥水処理剤。更に、加水分解物の撥水処理剤中での濃度を0.1~5質量とする量で三級アルコール以外の有機溶剤が含有されている請求項1~4のいずれか1項記載の撥水処理剤。下記一般式Iで表されるパーフルオロオキシアルキレン基含有有機ケイ素化合物を、炭素数が4~11である三級アルコール中で加水分解させて加水分解物を得ることを特徴とする撥水処理剤の製造方法。式中、X1、X2は加水分解性基、R1、R2は低級アルキル基又はフェニル基、Q1、Q2は2価の有機基、mは4又は5、nは2又は3、x及びyはそれぞれ1~3の整数である。パーフルオロオキシアルキレン基が、下記式式中、mは前記と同様である。で示されることを特徴とする請求項6記載の撥水処理剤の製造方法。三級アルコールが、tert-ブチルアルコールである請求項6又は7記載の撥水処理剤の製造方法。三級アルコールを上記有機ケイ素化合物の三級アルコール中での濃度が1~30質量となる量で用い、加水分解時の水の含有量を上記有機ケイ素化合物中の加水分解性基の合計量に対して0.5当量以上とする請求項6~8のいずれか1項記載の撥水処理剤の製造方法。更に、得られた加水分解物に、該加水分解物の撥水処理剤中での濃度を0.1~5質量とする量で三級アルコール以外の有機溶剤を添加する請求項6~9のいずれか1項記載の撥水処理剤の製造方法。本発明は、上記事情に鑑みなされたもので、生体蓄積性が高いといわれている炭素数8以上のパーフルオロアルキル基を使わずとも撥水性付与効果及び水滴の落下性改善効果に優れ、被処理物表面に優れた撥水性、防汚性を与えることができ、しかも有機溶剤に可溶性の撥水処理剤及びその製造方法を提供することを目的とする。本発明者らは、上記目的を達成するため鋭意検討を重ねた結果、下記一般式Iで表されるパーフルオロオキシアルキレン基含有有機ケイ素化合物を、炭素数が4~11である三級アルコール、特にtert-ブチルアルコール中で加水分解させた加水分解物が、撥水処理剤として優れた特性を有することを見出した。式中、X1、X2は加水分解性基、R1、R2は低級アルキル基又はフェニル基、Q1、Q2は2価の有機基、mは4又は5、nは2又は3、x及びyはそれぞれ1~3の整数である。即ち、上記加水分解物は、上記式Iにおけるパーフルオロオキシアルキレン基が撥水性付与効果に寄与すると共に、加水分解により無機質表面との反応性に富んだシラノール基を有するもので、それ故、被処理物表面に優れた撥水性、防汚性を与えることができ、しかも、炭素数が4~11である三級アルコールを溶媒とすることにより、三級アルコールのかさ高さのためtert-アルコキシ化反応が抑えられ、加水分解が進行してシラノール基が十分に生成すると共に、シラノール基と三級アルコールが水素結合することにより、シラノール基が安定化されるため、無機質表面と反応し得るシラノール基が多く、強固な結合ができ、高耐久撥水性、防汚性を付与することができることを知見し、本発明をなすに至った。従って、本発明は、下記に示す撥水処理剤及びその製造方法を提供する。請求項1下記一般式Iで表されるパーフルオロオキシアルキレン基含有有機ケイ素化合物を、炭素数が4~11である三級アルコール中で加水分解させた加水分解物を含有してなることを特徴とする撥水処理剤。式中、X1、X2は加水分解性基、R1、R2は低級アルキル基又はフェニル基、Q1、Q2は2価の有機基、mは4又は5、nは2又は3、x及びyはそれぞれ1~3の整数である。請求項2パーフルオロオキシアルキレン基が、下記式式中、mは前記と同様である。で示されることを特徴とする請求項1記載の撥水処理剤。請求項3三級アルコールが、tert-ブチルアルコールである請求項1又は2記載の撥水処理剤。請求項4三級アルコール量が、上記有機ケイ素化合物の三級アルコール中での濃度を1~30質量とする量であり、加水分解時の水の含有量が、上記有機ケイ素化合物中の加水分解性基の合計量に対して0.5当量以上である請求項1~3のいずれか1項記載の撥水処理剤。請求項5更に、加水分解物の撥水処理剤中での濃度を0.1~5質量とする量で三級アルコール以外の有機溶剤が含有されている請求項1~4のいずれか1項記載の撥水処理剤。請求項6下記一般式Iで表されるパーフルオロオキシアルキレン基含有有機ケイ素化合物を、炭素数が4~11である三級アルコール中で加水分解させて加水分解物を得ることを特徴とする撥水処理剤の製造方法。式中、X1、X2は加水分解性基、R1、R2は低級アルキル基又はフェニル基、Q1、Q2は2価の有機基、mは4又は5、nは2又は3、x及びyはそれぞれ1~3の整数である。請求項7パーフルオロオキシアルキレン基が、下記式式中、mは前記と同様である。で示されることを特徴とする請求項6記載の撥水処理剤の製造方法。請求項8三級アルコールが、tert-ブチルアルコールである請求項6又は7記載の撥水処理剤の製造方法。請求項9三級アルコールを上記有機ケイ素化合物の三級アルコール中での濃度が1~30質量となる量で用い、加水分解時の水の含有量を上記有機ケイ素化合物中の加水分解性基の合計量に対して0.5当量以上とする請求項6~8のいずれか1項記載の撥水処理剤の製造方法。請求項10更に、得られた加水分解物に、該加水分解物の撥水処理剤中での濃度を0.1~5質量とする量で三級アルコール以外の有機溶剤を添加する請求項6~9のいずれか1項記載の撥水処理剤の製造方法。本発明の撥水処理剤は、生体蓄積性が高いといわれている炭素数8以上のパーフルオロアルキル基を使わずとも撥水性付与効果及び水滴の落下性改善効果に優れ、被処理物表面に優れた撥水性、防汚性を与えることができ、しかも有機溶剤に可溶性であるもので、各種の無機質の表面を有する材料の表面処理に利用することができ、具体的には、建築物、鉄道、車両、航空機等の窓ガラス、鏡、ガラスレンズ等の光学部品、各種ガラス器具、陶器、タイル、無機系の反射防止コートや、シリコーンハードコート等の処理をしたプラスチック材料などの表面処理に広範囲に使用することができる。本発明の撥水処理剤の原料は、下記一般式Iで示されるパーフルオロオキシアルキレン基含有有機ケイ素化合物である。式中、X1、X2は加水分解性基、R1、R2は低級アルキル基又はフェニル基、Q1、Q2は2価の有機基、mは4又は5、nは2又は3、x及びyはそれぞれ1~3の整数である。式中、X1、X2は加水分解性基を表し、それぞれ同じであっても異なっていてもよい。その具体例としては、メトキシ基、エトキシ基、プロポキシ基、イソプロポキシ基、ブトキシ基、イソブトキシ基、tert-ブトキシ基などの炭素数1~4のアルコキシ基、メトキシメトキシ基、メトキシエトキシ基などの炭素数2~4のアルコキシアルコキシ基、アセトキシ基などの炭素数2~4のアシロキシ基、イソプロペノキシ基などの炭素数2~4のアルケニルオキシ基、クロル基、ブロモ基、ヨード基などのハロゲン基などが挙げられる。中でもメトキシ基、エトキシ基、イソプロペノキシ基、クロル基が好適である。R1、R2は炭素数1~6の低級アルキル基又はフェニル基で、それぞれ同じであっても異なっていてもよく、具体的には、メチル基、エチル基、プロピル基、イソプロピル基、ブチル基、イソブチル基、tert-ブチル基、ペンチル基、ヘキシル基、シクロヘキシル基、フェニル基などであり、中でもメチル基が好適である。Q1、Q2は2価の有機基であり、それぞれ同じでも異なっていてもよく、好ましくはCH2CH2CH2又はCH2CH2NHCH2CH2CH2のような、1~3個の窒素原子を含んでもよい炭素数1~5のアルキレン基又はオキシアルキレン基である。mは4又は5である。この範囲より小さいとパーフルオロオキシアルキレン基としての特徴が十分に発揮されず、また、この範囲より大きいと、分子全体に占めるパーフルオロオキシアルキレン基の割合が大きくなるため、一般溶剤に対する溶解性の点で好ましくない。mの値としては5が機能の発現と溶解性とのバランスの上で特に望ましい。nは2又は3で、それぞれ同じでも異なっていてもよく、またn=2のものとn=3のものとを併用してもよい。上記パーフルオロオキシアルキレン基含有有機ケイ素化合物としては、特にFCxF2xOmCyF2yで示されるパーフルオロオキシアルキレン基部分が、下記式で示されるものであることが好ましく、また加水分解性基X1及びX2がそれぞれアルコキシ基であることが好ましい。mは前記と同様である。上記式Iで示されるパーフルオロオキシアルキレン基含有有機ケイ素化合物として、具体的には、下記化合物を例示することができ、これら化合物の1種類を単独で又は2種類以上を混合して使用することができる。なお、パーフルオロオキシアルキレン基含有有機ケイ素化合物の分子構造は、これら例示したものに限定されるものではない。本発明の撥水処理剤は、上記一般式Iで表されるパーフルオロオキシアルキレン基含有有機ケイ素化合物を、溶媒である炭素数4~11、好ましくは炭素数4~7の三級アルコール中で加水分解させた加水分解物を含有してなるものである。本発明に用いられる溶媒は、炭素数が4~11、好ましくは炭素数4~7の三級アルコールであり、具体的には、tert-ブチルアルコール、tert-アミルアルコール、3-メチル-3-ペンタノール、3-エチル-3-ペンタノールが挙げられ、好ましくはtert-ブチルアルコールである。一級アルコール、二級アルコールでは前記したように撥水処理剤の耐久性が不十分となり、炭素数12以上となると水との相溶性が悪くなり、加水分解が安定しなくなる。炭素数が4~11の三級アルコールの使用量は特に制限はないが、式Iで示されるパーフルオロオキシアルキレン基含有有機ケイ素化合物の濃度が1~30質量、特に2~15質量となる範囲が好ましい。上記濃度が1質量未満であると該有機ケイ素化合物の濃度が低下して、結果的に撥水処理剤としての性能に劣る場合があり、30質量を超えると三級アルコールのかさ高さによる加水分解性基のtert-アルコキシ化反応の抑制や生成したシラノール基の安定化効果が十分得られない場合がある。また、加水分解は水を使用するが、水の添加量は、式Iで示されるパーフルオロオキシアルキレン基含有有機ケイ素化合物に含まれるアルコキシ基等の加水分解性基の合計量に対して0.5当量以上、特に0.5~3当量が好ましい。0.5当量に満たないと加水分解率が不十分であるため無機質表面との反応性が弱くなる場合があり、3当量を超えると保存安定性が悪くなる場合がある。本発明では、加水分解時に反応を促進する目的で、系のpHを7未満、好ましくはpHを5以下とするように酸を微量添加してもよい。酸としては、塩酸、硫酸、硝酸、酢酸、メタンスルホン酸、トリフロロメタンスルホン酸、パラトルエンスルホン酸、トリフロロ酢酸、リン酸等が挙げられる。上記加水分解反応は別に限定されないが、20~100°Cで2~24時間行うことが望ましい。本発明の撥水処理剤は、上記加水分解物を含む溶液をそのまま使用してもよいが、必要に応じて、メチルセルソルブ、エチルセルソルブ、ブチルセルソルブ、酢酸セルソルブ等のセルソルブ類、アセトン、メチルエチルケトン等のケトン類、ジオキサン、テトラヒドロフラン等のエーテル類、ペンタン、ヘキサン等の炭化水素類、イソパラフィン系炭化水素油、あるいはベンゼン、トルエン、キシレン等の芳香族炭化水素類、酢酸エチル、酢酸イソブチル等のエステル類などの有機溶剤で0.01~10質量程度、特に0.1~5質量程度の濃度に希釈して使用してもよい。被処理物への使用方法としては、被処理物表面に浸漬、スプレー、刷毛塗り、スピンコート等の手段で塗布、乾燥すれば耐久性のある撥水防汚表面を得ることができる。なお、乾燥は室温で十分であるが、40~200°Cで5~60分加熱することが耐久性の点でより好ましい。以下、実施例及び比較例を示し、本発明を具体的に説明するが、本発明は下記の実施例に制限されるものではない。[実施例1]温度計、撹拌機、冷却器を備えた2リットルガラス反応器に、下記式1で示される含フッ素有機ケイ素化合物20.0g、tert-ブタノール320.0g及び0.05N塩酸水1.7gを仕込み、25°Cで24時間加水分解反応させた。更にヘキサン640.0gを加えて希釈し、撥水処理剤溶液を得た。[実施例2,3、比較例1~6]実施例1の含フッ素有機ケイ素化合物、塩酸水、溶媒、希釈溶媒の種類と添加量、加水分解条件を表1に示すように変えた以外は、実施例1と同様にして撥水処理剤溶液を得た。次に、上記実施例及び比較例で得られた撥水処理剤溶液0.1mlをそれぞれ予めアセトンで脱脂洗浄し乾燥した30mm×150mmのガラス板上に塗布し、10分間乾燥した後、エタノールで余剰の塗布液を拭き取り、撥水処理ガラス板を作製した。また、耐久性を調べるために、上記撥水処理ガラス板を100°Cの熱水中に6時間浸漬した。これらの表面について、下記方法で水の接触角、水の転落角を測定し、初期撥水性及び耐久撥水性を調べた。結果を表1に示す。[水の接触角及び転落角]水平にセットしたガラス板上に、接触角の場合1.5μl、転落角の場合50.0μlの水を垂らし、全自動接触角計DM-700協和界面科学社製にて接触角及び転落角を測定した。"